FR 3009134 A1 20150130 FR 1357477 A 20130729 MATERIAUX D' ELECTRODE POSITIVE DE BATTERIE AU LITHIUM A BASE D'UN OXYDE LAMELLAIRE SURLITHIE DESCRIPTION DOMAINE TECHNIQUE La présente invention a trait à de nouveaux matériaux d'électrode positive de batterie lithium-ion à base d'oxyde lamellaire surlithié ainsi qu'à un procédé de préparation de ces matériaux. Les batteries lithium-ion sont particulièrement intéressantes pour les domaines où l'autonomie est un critère primordial, tels que cela est le cas des domaines de l'informatique, de la vidéo, de la téléphonie mobile, des transports tels que les véhicules électriques, les véhicules hybrides, ou encore des domaines médicaux, spatiaux ou de la microélectronique. D'un point de vue fonctionnel, les batteries lithium-ion reposent sur le principe de l'intercalation-désintercalation du lithium au sein des matériaux constitutifs des électrodes des cellules électrochimiques de la batterie. Plus précisément, la réaction à l'origine de la production de courant (c'est-à-dire lorsque la batterie est en mode de décharge) met en jeu le transfert, par l'intermédiaire d'un électrolyte conducteur d'ions lithium, de cations lithium provenant d'une électrode négative qui viennent s'intercaler dans le réseau accepteur de l'électrode positive, tandis que des électrons issus de la réaction à l'électrode négative vont alimenter le circuit extérieur, auquel sont reliées les électrode positive et négative. Dans les batteries lithium-ion, l'élément le plus critique et le plus limitatif s'avère être l'électrode positive et, plus spécifiquement, le matériau actif de l'électrode positive. En effet, ce sont les propriétés du matériau actif de l'électrode positive qui détermineront la densité d'énergie, la tension et la durée de vie de la batterie. Parmi les matériaux candidats pour la réalisation d'électrode positive, la famille des oxydes lamellaires et plus spécifiquement, la famille des oxydes lamellaires surlithiés semble particulièrement prometteuse. D'une manière générale, les formulations utilisées comprennent classiquement le nickel, le manganèse et le cobalt. Le cobalt présente plusieurs avantages, dont notamment celui d'augmenter la conductivité du matériau et d'augmenter la densité tapée. Mais il présente également des inconvénients non négligeables, tels que son prix et une instabilité, qui peut être à l'origine d'une dégradation du matériau le comprenant. On se retrouve ainsi face à une situation de blocage où la présence d'un dopant tel que le cobalt présente des risques en termes de sécurité mais où son absence conduit à la formation de matériaux présentant une faible densité (notamment, une faible densité tapée) et des performances électriques en-deçà de celles obtenues avec des matériaux comprenant un tel dopant, notamment en termes de cyclabilité. Pour pallier ces inconvénients, il peut être nécessaire d'adjoindre au matériau une couche protectrice ou une couche de dopant, ce qui contribue à compliquer la fabrication du matériau. Au regard de ce qui existe, les auteurs de la présente invention se sont fixés pour objectif de mettre au point de nouveaux matériaux d'électrode positive (pouvant être dénommé également matériau actif) ne présentant pas les inconvénients de l'art antérieur et, en particulier, présentant les avantages suivants : -une excellente stabilité au cyclage, que ce soit en régime de décharge lent (par exemple, C/10) et/ou en régime de décharge rapide (par exemple, C/2) ; -une capacité spécifique massique importante (par exemple, pouvant être de l'ordre de 250 mAh/g) ; -une densité tapée importante, par exemple, supérieure à 1,6 cm3/g. EXPOSÉ DE L'INVENTION Les auteurs de la présente invention ont découvert des matériaux d'électrode positive spécifiques et présentant un domaine de surface spécifique choisi de manière motivée, moyennant quoi ces matériaux permettent d'accéder favorablement aux avantages mentionnés ci-dessus. Ainsi, l'invention a trait à un matériau d'électrode positive de batterie lithium-ion comprenant une poudre d'oxyde lamellaire surlithié répondant à la formule (I) suivante : Lii+. (MnaNibMc)1-x02 ( I ) dans laquelle : *x est compris dans une gamme allant de 0,1 à 0,26 ; *a+b+c=1 avec la condition que a et b soient différents de 0 ; *lorsque c est différent 0, M est un élément de transition autre que le cobalt, et ladite poudre présentant une surface spécifique allant de 1,8 à 6 m2/g. Les surfaces spécifiques susmentionnées sont déterminées par adsorption d'azote à 77 Kelvins 10 avec un appareil de la marque Micrometrics modèle Tristar II. Plus spécifiquement, la détermination des surfaces spécifiques peut être décrite selon les trois étapes suivantes : 15 -une première étape consistant à introduire environ un gramme du matériau à analyser, sous forme de poudre, dans l'analyseur suivi d'une mise à dégazer durant 4 heures à 180°C sous vide ; -une deuxième étape consistant à injecter 20 de l'azote dans l'analyseur, afin de pouvoir enregistrer l'isotherme d'adsorption d'azote du matériau à 77 Kelvins ; et -une troisième étape consistant à retraiter l'isotherme ainsi obtenu selon le modèle de Brunauer25 Emmett-Teller, afin de pouvoir extraire une surface spécifique appelée surface spécifique BET. L'extraction de la surface spécifique BET doit se faire dans une gamme de pressions partielles d'azote bien définie. Dans le cas ici présent, la 30 régression permettant d'extraire la surface spécifique est faite sur cinq valeurs de pression partielle, qui sont les suivantes : 0,05 ; 0,10 ; 0,15 ; 0,20 et 0,25. En déterminant une gamme de surface spécifique donnée telle que définie ci-dessus, il est ainsi possible de se passer de l'utilisation du cobalt, tout en présentant les avantages susmentionnés. Qui plus est, le matériau résultant présente une capacité spécifique massique immédiatement stable ou, à tout le moins, qui se stabilise lors des premiers cycles de charge-décharge. Sur la base de cette invention, les auteurs de la présente invention ont pu aboutir aux constats suivants : -avec un matériau similaire du point de vue chimique mais avec une surface spécifique inférieure à la gamme susmentionnée, le matériau présente une densité tapée élevée, une capacité spécifique massique qui augmente au cours des premiers cycles de charge-décharge mais en restant à une valeur relativement faible ; -avec un matériau similaire du point de vue chimique mais avec une surface spécifique supérieure à la gamme susmentionnée, le matériau présente une capacité spécifique massique, qui chute substantiellement au cours du nombre des cycles charge-décharge. Les gammes de surfaces retenues pour les matériaux de l'invention relèvent ainsi d'un choix motivé, car elle permet l'accession à des matériaux 30 présentant : -une capacité spécifique massique immédiatement stable ou, à tout le moins, qui se stabilisera au cours des premiers cycles de charge-décharge ; -une densité tapée élevée ; et -une capacité spécifique massique élevée (par exemple, de l'ordre de 250 mAh/g). Comme mentionné ci-dessus, l'oxyde lamellaire surlithié répond à la formule (I) suivante : Lii+. (MnaNibMc)1-x02 ( I ) dans laquelle : *x est compris dans une gamme allant de 0,1 à 0,26 ; *a+b+c=1 avec la condition que a et b soient différents de 0 ; *lorsque c est différent 0, M est un élément de transition autre que le cobalt. Lorsqu'il est présent (c'est-à-dire lorsque c est différent de 0), M peut être choisi parmi Al, Fe, Ti, Cr, V, Cu, Mg, Zn, Na, K, Ca et Sc. Selon un mode particulier de réalisation de l'invention, c peut être égal à 0, auquel cas l'oxyde lamellaire surlithié répond à la formule (II) suivante : Lii+. (MnaNib)1-x02 (II) avec a, b et x étant tels que définis ci-dessus. Quant aux indices, a et b, ils répondront dans ce cas de figure à la relation a+b=1 avec toujours la condition que a et b soient différents de 0. Outre cette relation et celle liée à l'indice x, il s'entend, de façon générale, que les valeurs de a, b, c (le cas échéant) et x seront choisis de sorte à ce que le composé de formule (I) soit électriquement neutre. Un oxyde spécifique conforme à la définition des oxydes de formule (II) susmentionnée est l'oxyde de formule (III) suivante : Li1,2Ni0,2Mn0,602 (III) Selon un mode particulier de réalisation de l'invention, l'oxyde entrant dans la composition des 15 matériaux de l'invention peut présenter une surface spécifique allant de 1,8 m2/g à 2,8 m2/g et, avantageusement, une densité tapée supérieure à 1,6 cm3/g. Les auteurs de la présente invention ont mis en évidence qu'un matériau comprenant un tel composé est 20 particulièrement adapté pour une utilisation dans une batterie lithium-ion soumise à un cyclage lent (à savoir une batterie soumise à un régime lent de cycles de charge-décharge, par exemple, C/10). En effet, dans de telles conditions, il a pu être déterminé que 25 l'oxyde lamellaire présente une densité tapée supérieure à 1,6 cm3/g, une capacité spécifique massique pouvant aller jusqu'à 250 mAh/g et une excellente stabilité en cyclage. Avec ce matériau, il est possible, comme l'atteste la figure 1 jointe en 30 annexe représentant l'évolution de la capacité spécifique C (en mAh/g) du matériau en fonction du nombre de cycles N, d'obtenir une forme de courbe originale, à savoir une courbe croissante au cours des premiers cycles et qui finit par se stabiliser autour d'une valeur de capacité de 250 mAh/g. Pour une valeur de surface spécifique qui excèderait 2,8 m2/g, le matériau présente une mauvaise tenue au cyclage à un régime de charge et de décharge lent C/10 comme l'atteste la figure 2, jointe en annexe représentant l'évolution de la capacité spécifique C (en mAh/g) d'un matériau de surface spécifique supérieure à 2,8 m2/g en fonction du nombre de cycles N, cette figure illustrant une courbe décroissante au fur et à mesure que le nombre de cycles augmente. Selon un autre mode particulier de réalisation de l'invention, le composé entrant dans la composition des matériaux de l'invention peut présenter une surface spécifique allant de 2,3 m2/g à 6 m2/g et, avantageusement, une densité tapée supérieure à 1,6 cm3/g. Les auteurs de la présente invention ont mis en évidence qu'un matériau comprenant un tel composé est particulièrement adapté pour une utilisation dans une batterie lithium-ion soumise à un cyclage rapide (à savoir, une batterie soumise à un régime rapide de cycles de charge-décharge, par exemple, C/2). En effet, dans de telles conditions, il a pu être déterminé que l'oxyde lamellaire présente une capacité spécifique massique pouvant aller jusqu'à 250 mAh/g et une excellent stabilité au cyclage. Avec ce matériau, il est possible, comme l'atteste la figure 3 jointe en annexe représentant l'évolution de la capacité spécifique C (en mAh/g) du matériau en fonction du nombre de cycles N, d'obtenir une forme de courbe originale, à savoir une courbe croissante au cour des premiers cycles et qui finit par se stabiliser autour d'une valeur de capacité de 250 mAh/g. Enfin, selon encore un autre mode de réalisation, le composé entrant dans la composition des matériaux de l'invention peut présenter une surface spécifique allant de 2,3 m2/g à 2,8 m2/g. Les auteurs de la présente invention ont mis en évidence qu'un matériau comprenant un tel composé est particulièrement adapté pour une utilisation dans une batterie lithium-ion pouvant être soumise à la fois à un cyclage rapide (à savoir, une batterie soumise à un régime rapide de cycles de charge-décharge, par exemple, C/2) et un cyclage lent (à savoir, une batterie soumise à un régime lent de cycles de charge-décharge, par exemple, C/10). En effet, dans de telles conditions, il a pu être déterminé que l'oxyde lamellaire présente à la fois une densité tapée élevée, une excellente tenue au cyclage et une capacité spécifique massique en décharge élevée aussi bien en régime de cyclage rapide (autour de 220 mAh/g) comme en régime de cyclage lent (autour de 250 mAh/g). Avec ce matériau, il est possible, comme l'atteste la figure 4 jointe en annexe représentant l'évolution de la capacité spécifique C (en mAh/g) du matériau en fonction du nombre de cycles N, d'obtenir une forme de courbe originale, à savoir une courbe croissante au cour des premiers cycles et qui finit par se stabiliser autour d'une valeur de capacité de 220 mAh/g (courbe a) pour le régime de cyclage rapide) et autour d'une valeur de capacité de 250 mAh/g (courbe b) pour le régime de cyclage lent). L'oxyde lamellaire surlithié doit être préparé dans des conditions opératoires permettant un 5 parfait contrôle de la surface spécifique et de la morphologie de la poudre obtenue. Pour ce faire, les auteurs de la présente invention ont mis au point un procédé de préparation d'une poudre d'un oxyde lamellaire surlithié de formule 10 (I) suivante : Lii+. (MnaNibMc)1-x02 ( I ) dans laquelle : *x est compris dans une gamme allant de 0,1 15 à 0,26 ; *a+b+c=1 avec la condition que a et b soient différents de 0 ; *lorsque c est différent 0, M est un élément de transition autre que le cobalt, 20 ladite poudre présentant une surface spécifique allant de 1,8 à 6,0 m2/g, ledit procédé comprenant les étapes suivantes : a) une étape de synthèse d'un carbonate 25 mixte comprenant l'élément Mn, Ni et éventuellement M ; b) une étape de réaction du carbonate mixte obtenu à l'étape a) avec un carbonate de lithium, moyennant quoi il se forme l'oxyde lamellaire surlithié de formule (I) susmentionnée, 30 les conditions opératoires de synthèse du carbonate mixte étant fixées de sorte à obtenir une surface spécifique pour l'oxyde lamellaire présentant une valeur tombant sous le coup de la définition de la gamme mentionnée ci-dessus. Dans le cas où la synthèse du carbonate 5 mixte ne permet pas d'obtenir un oxyde lamellaire présentant une valeur tombant sous le coup de la définition de la gamme mentionnée ci-dessus, il est possible de modifier la température de calcination du mélange carbonate de lithium/carbonate mixte dans une 10 plage allant de 800 à 1000°C. La modification de la température de calcination peut modifier la surface spécifique du produit final. L'homme du métier pourra déterminer ces conditions opératoires en élaborant préalablement des 15 plans d'expériences, desquels il isolera des conditions opératoires précises en vue d'obtenir une valeur donnée de surface spécifique tombant dans la gamme susmentionnée. Plus spécifiquement, l'étape de synthèse 20 d'un carbonate mixte peut consister à coprécipiter sous agitation, en milieu basique (par exemple, un milieu comprenant de l'ammoniaque) une solution comprenant un sulfate de manganèse, un sulfate de nickel et, éventuellement, un sulfate de M et un carbonate de sel 25 alcalin (par exemple, du carbonate de sodium). Encore plus spécifiquement, l'étape de synthèse d'un carbonate mixte peut comprendre les opérations suivantes : -une opération d'injection, dans un 30 réacteur (par exemple, un réacteur du type CSTR) comprenant de l'eau, d'une solution comprenant un sulfate de nickel, un sulfate de manganèse et éventuellement un sulfate de M (dite ci-dessous solution de sulfates) selon un débit prédéterminé, une vitesse d'agitation prédéterminée et à un pH prédéterminé ; -une opération de maintien de l'agitation du précipité formé pendant une durée appropriée pour la formation complète du carbonate mixte ; -une opération d'isolement du précipité 10 suivie d'une opération de séchage pour former une poudre du carbonate mixte. Les conditions opératoires particulièrement influentes sont le pH, le débit et la vitesse d'agitation susmentionnés (ces conditions étant 15 mentionnées ci-dessus par les expressions « pH prédéterminée, « débit prédéterminé » et « vitesse d'agitation prédéterminée »). De manière avantageuse, ces conditions opératoires peuvent être fixées de la manière 20 suivante : -un pH allant de 7,0 à 8,0, de préférence, 7,5 ; -un débit d'injection de sulfate de sorte à ce que le rapport (débit de solution de sulfates/volume 25 d'eau) dans le réacteur, est de 0,15 mol.h-1.L-1 à 6,8 mol.hl.L 1, de préférence de 1,30 mol.h-1.L-1 à 6,8 mol.hl.L 1 ; -une vitesse d'agitation prédéterminée choisie de sorte à fournir une puissance dissipée par 30 unité de volume allant de 2,0 W/m3 à 253,2 W/m3, de préférence de 2,0 W/m3 à 21 W/m3. Qui plus est, l'opération d'injection et l'opération de maintien peuvent être réalisées avec la même vitesse d'agitation et, avantageusement à une température allant de 50 à 70°C. L'opération de maintien de l'agitation peut être réalisée pendant une durée allant de 6 à 10 heures. Enfin, la concentration de la solution comprenant les sulfates peut aller de 0,8 à 3 M. Une fois le carbonate mixte réalisé, celui- ci est mis à réagir avec un carbonate de lithium dans des conditions suffisantes pour l'obtention d'un oxyde lamellaire surlithié de formule (I) susmentionnée. En particulier, ces conditions sont classiquement une température associée à une durée appropriée nécessaires à l'obtention de l'oxyde lamellaire surlithié. Ces conditions peuvent être déterminées par l'homme du métier par le biais d'essais préalables, l'obtention du produit voulu (ici, l'oxyde lamellaire surlithié) pouvant être détectée par diffraction aux rayons X. Comme son nom l'indique, le matériau de l'invention est un matériau d'électrode positive pour batterie lithium-ion. Il est donc tout naturellement destiné à entrer dans la constitution d'une batterie au lithium. Ainsi, l'invention a trait également à une batterie au lithium comprenant au moins une cellule électrochimique comprenant un électrolyte disposé entre une électrode positive et une électrode négative, ladite électrode positive comprenant un matériau conforme à l'invention. Par électrode positive, on entend, classiquement, dans ce qui précède et ce qui suit, l'électrode qui fait office de cathode, quand le générateur débite du courant (c'est-à-dire lorsqu'il est en processus de décharge) et qui fait office d'anode lorsque le générateur est en processus de charge. Par électrode négative, on entend, classiquement, dans ce qui précède et ce qui suit, l'électrode qui fait office d'anode, quand le générateur débite du courant (c'est-à-dire lorsqu'il est en processus de décharge) et qui fait office de cathode, lorsque le générateur est en processus de charge. L'électrode négative peut être, par exemple, du lithium sous forme métallique, ou bien peut être un matériau apte à insérer et désinsérer du lithium, tel qu'un matériau carboné comme du graphite, un matériau oxyde tel que Li4Ti5O12 ou un composé apte à former alliage avec du lithium, tel que du silicium ou de l'étain. L'électrode positive, quant à elle, peut comprendre, outre le matériau conforme à l'invention, un liant et un additif conducteur électronique, tel que du carbone. L'électrolyte, quant à lui, peut comprendre, en général, un sel de lithium, par exemple, choisi parmi LiC104, LiAsF6, LiPF6, LiBF4, LiRfSO3, LiCH3S03, LiN(RfS02)2, Rf étant choisi F ou un groupe perfluoroalkyle comportant de 1 à 8 atomes de carbone, du trifluorométhanesulfonylimide de lithium (connu sous l'abréviation LiTfSI), du bis(oxalato)borate de lithium (connu sous l'abréviation LiBOB), du bis(perfluoréthylsulfonyl)imide de lithium (également connu sous l'abréviation LiBETI), du fluoroalkylphosphate de lithium (connu sous l'abréviation LiFAP). Le sel de lithium est, de préférence, dissous dans un solvant polaire aprotique. En outre, l'électrolyte peut être amené à 10 imbiber un élément séparateur disposé entre les deux électrodes de l'accumulateur. Dans le cas d'un accumulateur au lithium comprenant un électrolyte polymère, le sel de lithium n'est pas dissous dans un solvant organique, mais dans 15 un composite polymère solide, tel que le polyoxyde d'éthylène (connu sous l'abréviation POE), le polyacrylonitrile (connu sous l'abréviation PAN), le polyméthacrylate de méthyle (connu sou l'abréviation PMMA), le polyfluorure de vinylidène (connu sous 20 l'abréviation PVDF), le polychlorure de vinylidène (connu sous l'abréviation PVC) ou un de leurs dérivés. D'autres caractéristiques apparaîtront mieux à la lecture du complément de description qui suit, lequel se rapporte à des exemples de fabrication 25 de matériaux conformes à l'invention. Bien entendu, les exemples qui suivent ne sont donnés qu'à titre d'illustration de l'objet de l'invention et ne constituent, en aucun cas, une limitation de cet objet. 30 BREVE DESCRIPTION DES FIGURES La figure 1 est un graphique représentant l'évolution de la capacité spécifique C (en mAh/g) d'un matériau conforme à l'invention en fonction du nombre 5 de cycles N en régime de décharge lent. La figure 2 est un graphique représentant l'évolution de la capacité spécifique C (en mAh/g) d'un matériau de surface spécifique supérieure à 2,8 m2/g (matériau non conforme à l'invention) en fonction du 10 nombre de cycles N en régime de décharge lent. La figure 3 est un graphique représentant l'évolution de la capacité spécifique C (en mAh/g) d'un matériau conforme à l'invention en fonction du nombre de cycles N en régime de décharge rapide. 15 La figure 4 est un graphique représentant l'évolution de la capacité spécifique C (en mAh/g) d'un matériau conforme à l'invention en fonction du nombre de cycles N, ledit matériau étant soumis à un régime de décharge lent (courbe b) ou un régime de décharge 20 rapide (courbe a). La figure 5 est un graphique représentant l'évolution de la capacité spécifique C (exprimée en mAh/g) du matériau de l'exemple 1 en fonction du nombre de cycles N en régime de décharge rapide (courbe b) ou 25 en régime de décharge lent (courbe a). La figure 6 est un graphique représentant l'évolution de la capacité spécifique C (exprimée en mAh/g) du matériau de l'exemple 2 en fonction du nombre de cycles N en régime de décharge rapide (courbe b) ou 30 en régime de décharge lent (courbe a). La figure 7 est un graphique représentant l'évolution de la capacité spécifique C (exprimée en mAh/g) du matériau de l'exemple 2 en fonction du nombre de cycles N en régime de décharge rapide (courbe b) ou en régime de décharge lent (courbe a). La figure 8 est un graphique représentant l'évolution de la capacité spécifique C (exprimée en mAh/g) du matériau de l'exemple 2 en fonction du nombre de cycles N en régime de décharge rapide (courbe b) ou en régime de décharge lent (courbe a). La figure 9 est un graphique représentant l'évolution de la capacité spécifique C (exprimée en mAh/g) du matériau de l'exemple 3 en fonction du nombre de cycles N en régime de décharge rapide (courbe b) ou en régime de décharge lent (courbe a). La figure 10 est un graphique représentant l'évolution de la capacité spécifique C (exprimée en mAh/g) du matériau de l'exemple 3 en fonction du nombre de cycles N en régime de décharge rapide (courbe b) ou en régime de décharge lent (courbe a). EXPOSÉ DÉTAILLÉ DE MODES DE RÉALISATION PARTICULIERS EXEMPLE 1 Cet exemple illustre la synthèse d'un oxyde lamellaire lithié de formule Li1,2Ni0,2Mn0,602 présentant une surface spécifique de 1,8 m2/g, ladite synthèse comprenant, dans un premier temps, la préparation d'un carbonate mixte de nickel et de manganèse puis la réaction de ce carbonate mixte avec un carbonate de lithium. Dans un réacteur de type CSTR d'une contenance de 800 mL, on introduit 500 mL d'eau et on la chauffe à 60°C. Durant toute la préparation du carbonate mixte, l'agitation du mélange est maintenue de sorte à obtenir une puissance dissipée de 54,7 W/m3. Une solution de sulfate de nickel et de sulfate de manganèse (selon un ratio molaire 1/3 pour une concentration de 2M) est injectée en continu dans le réacteur de sorte à ce que le ratio débit d'injection de la solution de sulfates/volume d'eau du réacteur soit de de 0,15 mol.h-1.L-1. Le pH du réacteur est régulé à 7,5 en ajoutant une solution de carbonate de sodium 2M et une solution d'ammoniaque 0,4 M. L'injection est maintenue pendant 120 minutes puis les pompes d'injection sont coupées. Au cours de l'injection, il se forme un précipité. A l'issue de l'injection, ce précipité est laissé dans le solvant pendant 6 heures à la même température et à la même agitation. A l'issue de cette durée de 6 heures, le précipité est séparé de la phase liquide par centrifugation et/ou filtration puis est lavé abondamment avec de l'eau chaude à 70°C. Le carbonate mixte obtenu est alors mis à sécher dans une étuve sous air à 120°C. Le carbonate mixte ainsi formé est alors mélangé de façon intime avec un carbonate de lithium. Le mélange résultant est ensuite calciné à une température à une température de 900°C pendant 24 heures. L'oxyde obtenu est un oxyde lamellaire de formule Li1,2Ni0,2Mn0,602 se présentant sous forme d'une poudre. La poudre obtenue est analysée par diffraction aux rayons X (DRX) et est soumise à des mesures de sorte à estimer la densité tapée, la surface spécifique et son comportement électrochimique pour un régime C/10 (qui correspond à un régime de décharge lent) et C/2 (qui correspond à un régime de décharge rapide). Les surfaces spécifiques susmentionnées sont déterminées par adsorption d'azote à 77 Kelvins 10 avec un appareil de la marque Micrometrics modèle Tristar II. Plus spécifiquement, la détermination des surfaces spécifiques peut être décrite selon les trois étapes suivantes : 15 -une première étape consistant à introduire environ un gramme du matériau à analyser, sous forme de poudre, dans l'analyseur suivi d'une mise à dégazer durant 4 heures à 180°C sous vide ; -une deuxième étape consistant à injecter 20 de l'azote dans l'analyseur, afin de pouvoir enregistrer l'isotherme d'adsorption d'azote du matériau à 77 Kelvins ; et -une troisième étape consistant à retraiter l'isotherme ainsi obtenu selon le modèle de Brunauer25 Emmett-Teller, afin de pouvoir extraire une surface spécifique appelée surface spécifique BET. L'extraction de la surface spécifique BET doit se faire dans une gamme de pressions partielles d'azote bien définie. Dans le cas ici présent, la 30 régression permettant d'extraire la surface spécifique est faite sur cinq valeurs de pression partielle, qui sont les suivantes : 0,05 ; 0,10 ; 0,15 ; 0,20 et 0,25. La surface spécifique de l'oxyde est de 1,8 m2/g, tandis que sa densité tapée est de 1,6 g/cm3, ce qui permet d'obtenir de très bonnes performances en termes de cyclabilité en régime de décharge lent (C/10) comme l'atteste la courbe a) (pour le régime de décharge lent) de la figure 5 représentant l'évolution de la capacité spécifique de l'oxyde (exprimée en mAh/g) en fonction du nombre de cycles. En terme de capacités, la valeur de la spécifique rentre dans la gamme des valeurs pour un cyclage lent, par conséquent la obtenue à un régime de C/10 est élevée (235 mAh/g). En ce qui concerne le régime à C/2, la valeur de surface spécifique est inférieure à la gamme des valeurs définies pour un cyclage rapide, par conséquent la capacité obtenue pour un régime C/2 est faible (150 20 mAh/g) comme l'atteste la courbe b) de la figure 5. EXEMPLE 2 Cet exemple illustre la synthèse d'un oxyde lamellaire lithié de formule Li1,2Ni0,2Mn0,602 comprenant, 25 dans un premier temps, la préparation d'un carbonate mixte de nickel et de manganèse puis la réaction de ce carbonate mixte avec un carbonate de lithium. L'exemple mettra en évidence qu'il est possible d'ajuster la surface spécifique d'un oxyde lamellaire en modifiant 30 la température de calcination du mélange de carbonate de lithium et de précurseur mixte. surface définies capacité Dans un réacteur de type CSTR d'une contenance de 500 ml L, on introduit 500 ml d'eau et on la chauffe à 50°C. Durant toute la préparation du carbonate mixte, l'agitation du mélange est maintenue de manière à avoir une puissance dissipée de 2,03 W/m3. Une solution de sulfate de nickel et de sulfate de manganèse (selon un ratio molaire 1/3 pour une concentration de 2M) est injectée en continu dans le réacteur avec un débit de sorte à ce que le ratio débit d'injection de la solution/volume d'eau du réacteur soit de 3,3 mol.h-1.L-1. Le pH du réacteur est régulé à 7,5 en ajoutant une solution de carbonate de sodium 2M et une solution d'ammoniaque 0,4 M. L'injection est maintenue pendant 5 minutes puis les pompes d'injection sont coupées. Au cours de l'injection, il se forme un précipité. A l'issue de l'injection, ce précipité est laissé dans le solvant pendant 8 heures à la même température et à la même agitation. A l'issue de cette durée de 8 heures, le précipité est séparé de la phase liquide par centrifugation et/ou filtration puis est lavé abondamment avec de l'eau chaude à 70 °C. Le carbonate mixte ainsi formé est alors mélangé de façon intime avec un carbonate de lithium. Le mélange résultant est ensuite calciné à différentes températures (850 °C, 875 °C et 900 °C pendant 24 heures). Pour toutes les trois températures de calcination, l'oxyde obtenu est un oxyde lamellaire de formule Li1,2Ni0,2Mn0,602 se présentant sous forme d'une poudre. Les oxydes obtenus présentent des surfaces spécifiques de 1, 9 m2/g, 2,7 m2/g et 4,9 m2/g respectivement pour les températures de calcination de 900 °C, 875 °C et 850 °C. Les poudres obtenues sont analysées par diffraction aux rayons X (DRX) et sont soumises à des mesures de sorte à estimer la densité tapée, la surface spécifique et son comportement électrochimique pour un régime C/10 (qui correspond à un régime de décharge lent) et C/2 (qui correspond à un régime de décharge rapide). La surface spécifique est déterminée selon le protocole figurant à l'exemple 1 ci-dessus. La surface spécifique de l'oxyde synthétisé à 875 °C est de 2,7 m2/g tandis que sa densité tapée est de 1,7 g/cm3, ce qui permet d'obtenir de très 15 bonnes performances en régime de décharge rapide (C/2) et en régime de décharge lent (C/10) tant en termes de cyclabilité que de capacité spécifique comme l'attestent les courbes a) (régime de décharge lent) et b) (régime de décharge rapide) de la figure 6 20 représentant l'évolution de la capacité spécifique de l'oxyde (exprimée en mAh/g) en fonction du nombre de cycles. Les oxydes synthétisés avec des températures de 900 °C et de 850 °C présentent des 25 surfaces spécifiques respectivement de 1,9 m2/g et 4,9 m2/g et des densités tapées de 1,7 g/cm3. Ces valeurs de surfaces spécifiques étant comprises dans deux gammes différentes de surface spécifique définies dans ce rapport, les régimes d'utilisation de ces matériaux 30 doivent être différents. Avec le matériau calciné à 900 °C, on obtient de très bonnes performances en régime de décharge lent (C/10) tant en termes de cyclabilité que de capacité spécifique comme l'atteste la courbe a) de la figure 7 représentant l'évolution de la capacité spécifique de l'oxyde (exprimée en mAh/g) en fonction du nombre de cycles. En revanche les performances du matériau à C/2 sont faibles, comme l'atteste la courbe b) de la figure 7. L'oxyde synthétisé à une température de 850°C possède une surface spécifique de 4,9 m2/g qui rentre dans la gamme de surface spécifique que nous définissons dans ce rapport pour un régime de décharge rapide de C/2. Par conséquent, l'oxyde lamellaire synthétisé possède une mauvaise cyclabilité à un régime lent de C/10 (courbe a) de la figure 8) mais possède de très bonnes performances et une très bonne cyclabilité pour un régime rapide de C/2 (courbe b) de la figure 8) . EXEMPLE 3 Cet exemple illustre la synthèse d'un oxyde lamellaire lithié de formule Li1,2Ni0,2Mn0,602 comprenant, dans un premier temps, la préparation d'un carbonate mixte de nickel et de manganèse puis la réaction de ce carbonate mixte avec un carbonate de lithium. L'exemple mettra en évidence qu'il est possible d'ajuster la surface spécifique d'un oxyde lamellaire en modifiant la température de calcination du mélange de carbonate de lithium et de précurseur mixte. Dans un réacteur de type CSTR d'une contenance de 65 L, on introduit 25 L d'eau et on la chauffe à 50°C. Durant toute la préparation du carbonate mixte, l'agitation du mélange est maintenue de manière à avoir une puissance dissipée de 20,8 W/m3. Une solution de sulfate de nickel et de sulfate de manganèse (selon un ratio molaire 1/3 pour une concentration de 0,8 M) est injectée en continu dans le réacteur avec un débit fixé de sorte à obtenir un ratio débit d'injection de la solution/volume d'eau du réacteur de 4,8 mol.h-1.L-1. Le pH du réacteur est régulé à 7,5 en ajoutant une solution de carbonate de sodium 2M et une solution d'ammoniaque 0,4 M. L'injection est maintenue pendant 5 minutes puis les pompes d'injection sont coupées. Au cours de l'injection, il se forme un précipité. A l'issue de l'injection, ce précipité est laissé dans le solvant pendant 8 heures à la même température et à la même agitation. A l'issue de cette durée de 8 heures, le précipité est séparé de la phase liquide et est séché par filtration sur un filtre sécheur. Le matériau est lavé abondamment avec de l'eau et est séché sur filtre sécheur après lavage. Le carbonate mixte ainsi formé est alors mélangé de façon intime avec un carbonate de lithium. Le mélange résultant est ensuite calciné à différentes températures (850 °C et 900 °C pendant 24 heures). Pour toutes les deux températures de calcination, l'oxyde obtenu est un oxyde lamellaire de formule Li1,2Ni0,2Mn0,602 se présentant sous forme d'une poudre. Les oxydes obtenus présentent des surfaces spécifiques de 1,9 m2/g et 2,8 m2/g respectivement pour les températures de calcination de 900 °C et 850 °C. Les poudres obtenues sont analysées par diffraction aux rayons X (DRX) et sont soumises à des 5 mesures de sorte à estimer la densité tapée, la surface spécifique et son comportement électrochimique pour un régime C/10 (qui correspond à un régime de décharge lent) et C/2 (qui correspond à un régime de décharge rapide). 10 La surface spécifique est déterminée selon le protocole figurant à l'exemple 1 ci-dessus. La surface spécifique de l'oxyde synthétisé à 850 °C est de 2,8 m2/g tandis que sa densité tapée est de 1,7 g/cm3, ce qui permet d'obtenir de très 15 bonnes performances en régime de décharge rapide (C/2) et en régime de décharge lent (C/10) tant en termes de cyclabilité que de capacité spécifique comme l'attestent les courbes a) (régime de décharge lent) et b) (régime de décharge rapide) de la figure 9 20 représentant l'évolution de la capacité spécifique de l'oxyde (exprimée en mAh/g) en fonction du nombre de cycles. L'oxyde synthétisé avec une température de 900 °C présentent une surface spécifique de 1,9 m2/g et 25 une densité tapée de 1,7 g/cm3. La valeur de surface spécifique étant comprise dans la gamme de surface spécifique définie dans ce rapport, on obtient de très bonnes performances en régime de décharge lent (C/10) tant en termes de cyclabilité que de capacité 30 spécifique comme l'atteste la courbe a) de la figure 10 représentant l'évolution de la capacité spécifique de l'oxyde (exprimée en mAh/g) en fonction du nombre de cycles. En revanche les performances du matériau à C/2 sont faibles, comme l'atteste la courbe b) de la figure 10.5 REVENDICATIONS1. Matériau d'électrode positive de batterie lithium-ion comprenant une poudre d'oxyde 5 lamellaire surlithié répondant à la formule (I) suivante : Lii+. (MnaNibMc)1-x02 ( I ) dans laquelle : 10 *x est compris dans une gamme allant de 0,1 à 0,26 ; *a+b+c=1 avec la condition que a et b soient différents de 0 ; *lorsque c est différent 0, M est un 15 élément de transition autre que le cobalt, ladite poudre présentant une surface spécifique allant de 1,8 à 6 m2/g. 2. Matériau d'électrode positive selon la 20 revendication 1, dans lequel, lorsque c est différent de 0, M est choisi parmi Al, Fe, Ti, Cr, V, Cu, Mg, Zn, Na, K, Ca et Sc. 3. Matériau d'électrode positive selon la 25 revendication 1, dans lequel l'oxyde lamellaire surlithié répond à la formule (II) suivante : Lii+. (MnaNib)1-x02 30 dans laquelle :*x est tel que défini à la revendication 1 ; et *a+b=1 avec la condition que a et b soient différents de 0. 4. Matériau d'électrode positive selon la revendication 1 ou 3, dans lequel l'oxyde lamellaire surlithié répond à la formule (III) suivante : Li1,2Ni0,2Mno, 602 5. Matériau d'électrode positive selon l'une quelconque des revendications 1 à 4, dans lequel la poudre d'oxyde présente une surface spécifique allant de 2,3 m2/g à 6 m2/g. 6. Matériau d'électrode positive selon l'une quelconque des revendications 1 à 4, dans lequel la poudre d'oxyde présente une surface spécifique allant de 2,3 m2/g à 2,8 m2/g. 7. Procédé de préparation d'une poudre d'un oxyde lamellaire surlithié de formule (I) suivante : Lii+. (MnaNibMc) 1-x02 (I) dans laquelle : *x est compris dans une gamme allant de 0,1 à 0,26 ; *a+b+c=1 avec la condition que a et b soient différents de 0 ;*lorsque c est différent 0, M est un élément de transition autre que le cobalt, ladite poudre présentant une surface spécifique allant de 1,8 à 6 m2/g, ledit procédé comprenant les étapes suivantes : a) une étape de synthèse d'un carbonate mixte comprenant l'élément Mn, Ni et éventuellement M ; b) une étape de réaction du carbonate mixte 10 obtenu à l'étape a) avec un carbonate de lithium, moyennant quoi il se forme l'oxyde lamellaire surlithié de formule (I) susmentionnée, les conditions opératoires de synthèse du carbonate mixte étant fixées de sorte à obtenir une 15 surface spécifique pour l'oxyde lamellaire présentant une valeur tombant sous le coup de la définition de la gamme mentionnée ci-dessus. 8. Procédé de préparation d'une poudre d'un 20 oxyde lamellaire surlithié selon la revendication 7, dans lequel l'étape de synthèse d'un carbonate mixte consiste à coprécipiter sous agitation, en milieu basique, une solution comprenant un sulfate de manganèse, un sulfate de nickel et, éventuellement, un 25 sulfate de M et un carbonate de sel alcalin. 9. Procédé de préparation d'une poudre d'un oxyde lamellaire surlithié selon la revendication 7 ou 8, dans lequel l'étape de synthèse d'un carbonate mixte 30 comprend les opérations suivantes :-une opération d'injection, dans un réacteur comprenant de l'eau, d'une solution comprenant un sulfate de nickel, un sulfate de manganèse et éventuellement un sulfate de M (dite solution de sulfates) selon un débit prédéterminé, une vitesse d'agitation prédéterminée et à un pH prédéterminé ; -une opération de maintien de l'agitation du précipité formé pendant une durée appropriée pour la formation complète pour le carbonate mixte ; -une opération d'isolement du précipité suivie d'une opération de séchage pour former une poudre du carbonate mixte. 10. Procédé de préparation d'une poudre 15 d'un oxyde lamellaire surlithié selon la revendication 9, dans lequel le pH prédéterminé s'échelonne de 7,0 à 8,0. 11. Procédé de préparation d'une poudre 20 d'un oxyde lamellaire surlithié selon la revendication 9 ou 10, dans lequel un rapport (débit de solution de sulfates/volume d'eau) dans le réacteur, est de 0,15 mol.h 1.L 1 à 6,8 mol.h 1.L-1. 25 12. Procédé de préparation d'une poudre d'un oxyde lamellaire surlithié selon l'une quelconque des revendications 9 à 11, dans lequel la vitesse d'agitation prédéterminée est fixée de sorte à obtenir une puissance dissipée par unité de volume 30 s'échelonnant de 2,0 W/m3 à 253,2 W/m3. 13. Batterie au lithium comprenant au moins une cellule électrochimique comprenant un électrolyte disposé entre une électrode positive et une électrode négative, ladite électrode positive comprenant un matériau d'électrode positive tel que défini selon l'une quelconque des revendications 1 à 6.